(57)【要約】  【課題】  正面輝度向上性と輝度ムラ改善性に優れる光反射フィルムを提供する。具体的に、面光源の反射板等の反射部材用に好適に使用される光反射フィルムであって、より明るく、かつ照明効率に優れた面光源を得ることのできる、光反射フィルムおよびそれを用いた面光源を提供する。  【解決手段】  ２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であり、かつ光反射率が８０％以上であることを特徴とする光反射フィルムであり、この光反射フィルムを、面光源の反射板材料として好適に用いることができる。  【選択図】  なし【特許請求の範囲】
【請求項１】
２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であり、かつ光反射率が８０％以上であることを特徴とする光反射フィルム。
【請求項２】
２０°鏡面光沢度、６０°鏡面光沢度および８５°鏡面光沢度の何れもが１０以下であることを特徴とする請求項１に記載の光反射フィルム。
【請求項３】
フィルム表面に低光沢層を有することを特徴とする請求項１または２に記載の光反射フィルム。
【請求項４】
光反射層と低光沢層を有することを特徴とする請求項１〜３のいずれかに記載の光反射フィルム。
【請求項５】
光反射層が内部に気泡を含む構成であることを特徴とする請求項４に記載の光反射フィルム。
【請求項６】
低光沢層に２種以上の低光沢性粒子を含み、かつ低光沢層中における低光沢性粒子の総含有量が８６重量部以上であることを特徴とする請求項３〜５のいずれかに記載の光反射フィルム。
【請求項７】
無機粒子を１０重量％以上７０重量％以下含有してなることを特徴とする請求項１〜６のいずれかに記載の光反射フィルム。
【請求項８】
請求項１〜７のいずれかに記載の光反射フィルムを用いてなる面光源。
【発明の詳細な説明】
【技術分野】
【０００１】
本発明は、反射部材用に使用される光反射フィルムの改良に関し、さらに詳しくは、面光源の反射板として好適な光反射フィルムであって、より明るく、かつ照明効率に優れた面光源を得ることのできる、光反射フィルムおよびそれを用いた面光源に関するものである。
【背景技術】
【０００２】
近年、パソコン、テレビおよび携帯電話などの表示装置として、液晶を利用したディスプレイが数多く用いられている。これらの液晶ディスプレイは、それ自体は発光体でないために、裏側からバックライトと呼ばれる面光源を設置して、それを使用して光を照射することにより表示が可能となっている。また、バックライトは、単に光を照射するだけでなく、画面全体を均一に照射せねばならないという要求に応えるため、サイドライト型もしくは直下型と呼ばれる面光源の構造をとっている。なかでも、薄型で小型化が望まれるノート型パソコン等に使用される薄型液晶ディスプレイ用途には、サイドライト型、つまり画面に対し側面から光を照射するタイプのバックライト（電飾用光源）が適用されている（特許文献１参照）。
【０００３】
一般的に、このサイドライト型バックライトでは、乱反射面が少なくても一面に設けられた透明板からなる導光板と呼ばれる板のエッジから冷陰極線管を照明光源とし、光を均一に伝播し拡散する導光板を利用し、液晶ディスプレイ全体を均一に照射する導光板方式が採用されている。この照明方法において、より光を効率的に活用するため、冷陰極線管の周囲、および、導光板の側面のうち冷陰極管を有さない側面には白色フィルムや白色テープ等からなるリフレクターが設けられ、更に、導光板から拡散された光を液晶画面側に効率的に反射させるために、導光板の乱反射面の下には反射板と呼ばれる反射層が設けられている。これにより冷陰極線管からの光のロスを少なくし、液晶画面を明るくする機能が付与されている。
【０００４】
一方、液晶テレビのような大画面用では、エッジライト方式では画面の高輝度化が望めないことから、直下型ライト方式が採用されてきている。この方式は、液晶画面の下部に冷陰極線管を並列に設けるもので、反射板の上に平行に冷陰極線管が並べられる。反射板は平面状もしくは、冷陰極線管の部分を半円凹状に成形したものなどが用いられる。
【０００５】
このような液晶画面用の面光源に用いられるリフレクターや反射板（面光源反射部材と総称する）には、薄膜であることと同時に高い反射機能が要求され、従来、白色顔料を添加したフィルムや内部に微細な気泡を含有させたフィルムが単独で、もしくはこれらのフィルムと金属板、プラスチック板などとを張り合わせたものが使用されてきた。特に内部に微細な気泡を含有させたフィルムを使用した場合には、輝度の向上効果や均一性に優れることから広く使用されている。かかる微細な気泡は、樹脂にそれとは非相溶な成分（ボイド核剤）を含有せしめ、一方向以上に延伸させることにより得ることができる。このような内部に微細な気泡を含有したフィルムは特許公報などに開示されている（特許文献２参照）。
【０００６】
ところで、液晶画面の用途は、従来からのノート型パソコンに加えて、近年では据置型のパソコンやテレビ、携帯電話のディスプレイなど、様々な機器に採用されており、需要は急速に増大している。一方、液晶画面の画像も、より高精細なものが求められるのに伴い、液晶画面の明るさを増して画像をより鮮明に、より見やすくする改良が進められており、照明光源（例えば、蛍光管管）もより高輝度で高出力のものとなってきている。
【０００７】
しかしながら、面光源反射部部材である反射板やリフレクターとして上記フィルムを用いた場合には、期待されたほど正面輝度は向上しない。ボイド核剤を単純に増量した反射フィルムやボイド核剤を２種以上用いた反射フィルム等も提案されているが（特許文献３参照）、バックライト正面輝度の飛躍的な向上にはつながっていない。
【０００８】
また、直下型バックライトでは、その構造上、画面上で光源の直上に当る位置と、そうでない位置で、大きな輝度差が生じやすく、輝度ムラとして認識されやすいという課題もある。このため、一般に光出射面に非常に強い光拡散性を有する半透明の乳白板（いわゆる光拡散板）を用い、可能な限り輝度ムラを低減させている。この光拡散板は、有機や無機の微粒子などの光散乱物質を混入させた、厚さ数ｍｍのアクリル樹脂やポリカーボネート樹脂などからなる樹脂板が用いられている。
【０００９】
しかしながら、かかる光拡散板の全光線透過率はせいぜい６０％程度であるため、光拡散板の使用によって液晶画面の輝度（明るさ）が不足し、さらには照明光源からの光の伝達ロスによって照明の効率が低下する等の問題が指摘されていた。
【００１０】
このような問題に対し、光反射フィルムを光源の配置に合わせて変形させ、光の光出射方向を制御することにより、輝度ムラ低減を狙ったものも提案されている（特許文献４および特許文献５参照）が、これらの加工に非常に大掛かりな装置を必要すると同時に、一枚一枚加工する必要があることから生産性の点で課題があり、結果的に高コストになっていた。加えて、変形後の反射板の取扱い性が良くないことや、バックライト全体の薄膜化に寄与しないこと、さらには、輝度ムラ改善効果が費用に対して低いことも問題となっている。
【特許文献１】特開昭６３−６２１０４号公報（特許請求の範囲）
【特許文献２】特開平６−３２２１５３号公報（第００１０欄、実施例１）
【特許文献３】特開２００１−２８８２９１号公報（請求項５、第０００７欄、第００２７欄、第００３１欄、実施例１〜３）
【特許文献４】特開平２００１−３１８６１４号公報（請求項１、第００１２欄、第００１３欄、第００３７欄、図１）
【特許文献５】特開平２００２−８２６２４号公報（請求項１、第０００９欄、第００２３欄、第００２５欄、図１、図２）
【発明の開示】
【発明が解決しようとする課題】
【００１１】
本発明は、上記従来技術の問題点を鑑み大掛かりな加工を必要とせず、低コストで、高反射性を維持しつつ、正面輝度を向上せしめる効果や輝度ムラ改善効果を有する反射板をフィルムを用いることによって、より明るく、かつ輝度ムラのない鮮明な液晶画像を提供することを課題とするものである。
【００１２】
具体的に、本発明の目的は、面光源の反射板等の反射部材用に好適に使用される光反射フィルムであって、より明るく、かつ照明効率に優れた面光源を得ることのできる、光反射フィルムおよびそれを用いた面光源を提供することにある。
【課題を解決するための手段】
【００１３】
本発明は、上記課題を解決するために、２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であり、かつ光反射率が８０％以上であることを特徴とする光反射フィルムをその骨子とするものであり、本発明の光反射フィルムは、面光源の反射板材料として好適に用いられる。
【００１４】
本発明の好ましい態様によれば、前記光反射フィルムのフィルム表面には低光沢層が設けられている。また、本発明の好ましい態様によれば、前記光反射フィルムは、光反射層と低光沢層とで基本的に構成されている。また、本発明の好ましい態様によれば、前記光反射層は内部に気泡を含む構成を有している。
【発明の効果】
【００１５】
本発明は、上記課題を解決するために、２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であり、かつ光反射率が８０％以上であることから、正面輝度向上性と輝度ムラ改善性に優れており、液晶画面を明るく照らし、液晶画像をより鮮明かつ見やすくすることができる。
【発明を実施するための最良の形態】
【００１６】
本発明の光反射フィルムは、２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であり、かつ光反射率が８０％以上であることが必要である。
【００１７】
まず、２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であることが必要である。
【００１８】
また、２０°鏡面光沢度、６０°鏡面光沢度および８５°鏡面光沢度はそれぞれ１０以下であることが好ましい。
【００１９】
さらに、２０°鏡面光沢度、６０°鏡面光沢度および８５°鏡面光沢度は、より好ましくはそれぞれ７以下であり、さらに好ましくはそれぞれ５以下である。下限は特に設定されるものではないが、測定上は０が下限となる。
【００２０】
鏡面光沢度をかかる範囲に規定した本発明の光反射フィルムを用いることにより、サイドライト型バックライトでは正面輝度が大幅に改善され、また、直下型バックライトでは輝度ムラが大幅に改善される。かかる効果が発現される詳細な理由については未だ不明であるが、本発明者らは次のように考えている。
【００２１】
まず、サイドライト型バックライトについて述べる。サイドライト型バックライトでは、上述したように導光板の表面から光が観察者方向へ出射される。しかしながら、光は導光板の表面からのみ出射されるわけではなく、裏面からも出射される。そのため、サイドライト型バックライトでは、裏面から出射する光を反射板で観察者方向へ反射させ、光を有効に活用している。
【００２２】
しかしながら、本発明者らの測定によれば、導光板裏面から光反射フィルムへ出射される光線の出射角は、非法線方向へ非常に偏っている。具体的には、導光板に対して垂直方向へ出射される光は僅かであり、大部分が導光板の垂直方向に対してかなり大きな角度（６０〜８５°）を有して出射される。そのため、光反射フィルムがもしこれらの光線を鏡面反射的に反射してしまったならば、その反射光はやはり導光板の垂直方向（観察者方向）に対してかなり大きな角度を有すると考えられる。つまり、光反射性能がいかに高くとも、正面輝度の向上には寄与しないのである。一方、光反射フィルムが非鏡面反射的に、即ち拡散反射的に入射光線を反射した場合、拡散反射された光線の一部が正面方向へと出射されると考えられ、正面輝度が向上すると考えられる。
【００２３】
ここで、前述したとおり、導光板裏面より光反射フィルムへ入射される光の大部分は、光反射フィルムの法線方向に対して６０°〜８５°程度傾いた状態で光反射フィルムへ入射される。そのため、光反射フィルムの６０°および８５°鏡面光沢度がより低いほど、入射角度６０°〜８５°付近の光に対する光拡散性は高いことになり、正面輝度向上効果が発現されるものと推察される。
【００２４】
また、サイドライト型バックライトの多くには、プリズムシートや偏光分離シートが搭載されていることが非常に多い。これらのシートは再帰反射性を示すため、バックライトから観察者方向へ出射された光の一部は、プリズムシートや偏光分離シートの再帰反射性によってバックライトへ再び返される。例えば、プリズムシートは、プリズムシートの法線方向に対して、約３０°の角度で入射された光をプリズムによって０°へと屈折させ出射することにより、正面輝度を向上せしめる光学シートである。しかしながら、約２０°以下の角度で入射された光についてはそのほぼ全てを全反射によって、バックライトへ再帰させる。ここで、かかる再帰光のバックライトへの入射角は、バックライト面の法線方向に対して約２０°以下の角度となる。そのため、かかる再帰光線を光反射フィルム上で、効率良く散乱させることができれば、その散乱光の一部はプリズムシートにとって最適な角度（約３０°）となるため、正面輝度が向上すると考えられる。ゆえに、光反射フィルムの２０°鏡面光沢度がより低いほど、入射角度０°〜２０°付近の光に対する光拡散性は高いことになり、正面輝度向上効果が発現されるものと推察される。
【００２５】
次に、直下型バックライトについて述べる。まず、輝度ムラとは、蛍光管直上の輝度と蛍光管間の輝度が異なることにより生じる現象である。バックライトを正面から観察すると（バックライト背面板に対して法線方向から観察すると）、蛍光管の直上は蛍光管自体が発光体であるために非常に高輝度となる。一方、蛍光管間には当然のことながら、発光体は存在せず、光反射フィルムが存在するのみであり、輝度は蛍光管直上と比較して著しく低い。ここで蛍光管間の輝度（即ち蛍光管間に位置する光反射フィルムの輝度）は、主に近接する蛍光管から光反射フィルムへ入射する光がどの程度観察者方向へ反射（拡散反射）されるかで決定されると推察される。
【００２６】
ここで、蛍光管から、蛍光管間に位置する光反射フィルムへ、いかなる角度で入射されるのかということについて、種々のバックライトについて調査したところ、光反射フィルムの法線方向に対して６０°〜８５°程傾いた角度で入射するバックライトが多いこととが分かった。
【００２７】
そのため、光反射フィルムの６０°および８５°鏡面光沢度がより低いほど、６０°〜８５°付近の角度で入射する光線に対する拡散反射性は高いと考えられ、正面輝度向上効果および輝度ムラ改善効果が発現されるものと推察される。
【００２８】
また、直下型バックライトにおいても、プリズムシートや偏光分離シートは用いられることが多い。そのため、やはり、光反射フィルムの２０°鏡面光沢度がより低いことが好ましい。
【００２９】
なお、本発明の光反射フィルムは、サイドライト型バックライトでは、導光板裏面から出射光の出射角度が導光板法線方向から大きく傾いている程、高い正面輝度向上性が期待され、また、直下型バックライトについても蛍光管から蛍光管間に位置する光反射フィルムへの出射光の出射角度が光反射フィルムの法線方向から大きく傾いている程、高い輝度ムラ改善性が期待できる。また、プリズムシートや偏光分離シートが組み込まれているバックライトにおいても、高い正面輝度向上性が期待できる。
【００３０】
一方、市販の白色フィルム（Ｅ６０Ｌ，Ｅ２０（以上、東レ（株））、ＷＳ−１００，ＷＳ−１８０（三井化学（株））、ＭＣ−ＰＥＴ（古河電工（株））など）について、８５°鏡面光沢度を測定したところ、２０よりも非常に高い数値を示し、２０°鏡面光沢度、６０°鏡面光沢度および８５°鏡面光沢度の和が３０より大であった。また、これらの白色フィルムを後述する方法で実際にバックライトへ組み込み、正面輝度や輝度ムラを観察したところ、十分な正面輝度向上性や輝度ムラ改善性はみられなかった。その理由の詳細は不明であるが、これらの白色フィルムは、高光反射性の発現にのみ重点を置いているためと考えられる。
【００３１】
また、上述した光拡散性に着目し、光沢度を規定した例もあるが（特許第３０１８５３９号公報参照）、当該特許公報に示されている要件を満たしても、８５°鏡面光沢度が２０以下になるとは限らず、さらに実施例等に示されているフィルムについて再度作成し、８５°鏡面光沢度を測定したところ、何れも２０よりも非常に高い数値を示した。これは、６０°程度の鏡面光沢度を低くするには、単に表面のつや消し処理等行えば達成することができるが、入射角が８０°以上となると正反射光強度が異常に大きくなるシーン現象等が発生するため、単に表面を荒らすなどつや消し処理を行っただけでは８５°以上の鏡面光沢度も低くなるわけではないためと考えられる。そのため、上記市販の白色フィルムは、本発明でねらいとする光反射板用途では不十分と言わざるを得ないものであった。
【００３２】
さらに、本発明の比較例に示すように、８５°鏡面光沢度のみ２０以下としても、必ずしも２０°光沢度や６０度光沢度が２０以下になるとは限らない。かかる現象が起こる詳細な理由は不明であるが、光がフィルムに入射された後に起こる光散乱現象は一の機構で説明されるわけではなく、種々の散乱現象が同時に起こっているため、光線の入射角度によって散乱する度合いも異なるためと考えられる。
【００３３】
２０°鏡面光沢度、６０°鏡面光沢度、および８５°鏡面光沢度の何れをも２０以下とし、かつ２０°鏡面光沢度、６０°鏡面光沢度および８５°鏡面光沢度の和を３０以下とするためには、例えば、フィルムの一方の表面に低光沢性粒子を有する低光沢層を積層することによって達成することができる。かかる低光沢層を設けることにより、光反射フィルムへ入射した光が効率的に拡散反射し、２０°鏡面光沢度、６０°鏡面光沢度、および８５°鏡面光沢度を効率的に小さくすることができる。
【００３４】
低光沢層の形成方法としては、例えば、バインダー樹脂に低光沢性粒子を添加した塗剤をフィルムの少なくとも一方の面にコーティングする方法を好適に用いることができる。以下、当該方法において、好ましく用いられるバインダー成分と低光沢性粒子について述べる。
【００３５】
バインダー成分は、有機成分を主体とする樹脂が好ましく、例えば、ポリエステル樹脂、ポリウレタン樹脂、アクリル樹脂、メタクリル樹脂、ポリアミド樹脂、ポリエチレン樹脂、ポリプロピレン樹脂、ポリ塩化ビニル樹脂、ポリ塩化ビニリデン樹脂、ポリスチレン樹脂、ポリ酢酸ビニル樹脂およびフッ素系樹脂などが挙げられる。これらの樹脂は、単独で用いても、あるいは２種以上の共重合体もしくは混合物としたものを用いてもよい。中でも、耐熱性と透明性の点から、ポリエステル樹脂、アクリル樹脂およびメタクリル樹脂を用いることが好ましい。
【００３６】
一方、低光沢性粒子としては、例えば、シリカ、アルミナ、酸化マグネシウム、アクリル樹脂（コポリマー含む）等の各種有機樹脂およびシリコーン樹脂粒子等を好適に用いることができる。ここで、低光沢性粒子としてシリカやアルミナを用いる場合は、凝集体であるものを用いることが好ましい。凝集体を用いることによって、塗布層表面に特定の形状が形成されないためか、低光沢を達成することが可能となる。中でも、凝集シリカは、塗液中での分散性や安定性に優れている点から特に好ましく用いられる。一方、アクリル樹脂等の有機樹脂やシリコーン樹脂を用いる場合は、不定形や球形もしくは球形に近いコンペイ糖形状のものが好ましい。これらの形状の粒子を用いることによって、粒子間での多重散乱が誘発されるためか、低光沢を達成することが可能となる。
【００３７】
低光沢性粒子は、単一成分であってもよいが、２種以上の成分を併用して方が低光沢性が発揮されやすいため特に好ましい。
【００３８】
ここで、低光沢層中における低光沢性粒子の含有量（２種類以上の粒子を添加する場合は、合計した量）は、粒子種や塗液中の分散性等にも依存するため、バインダー成分の固形分１００重量部に対して８６重量部以上であることが好ましい。より好ましくは９６重量部以上である。含有量が８６重量部より少ない場合は低光沢性が十分に発現されないことがある。また、含有量の上限は特に限定されるものではないが、３００重量部以上であると、塗布性に劣ることがある。
【００３９】
また、２種以上の成分を用いる場合には、光散乱効率の点から互いに（１）平均粒径が異なること、（２）屈折率が異なる粒子を用いることが好ましい。好ましい組み合わせの一例としては、相互に平均粒径が異なるシリカ粒子とアクリル樹脂の組み合わせや、シリカ粒子とシリコーン樹脂等の組み合わせが挙げられる。
【００４０】
以下、好ましく用いることができる凝集シリカ、アクリル樹脂およびシリコーン樹脂について述べる。
【００４１】
凝集シリカの平均粒子径（レーザー法）は、０．１〜５０μｍであることが低光沢性発現の点から好ましく、より好ましくは２〜２０μｍであり、さらに好ましくは５〜１５μｍである。平均粒子径が０．１μｍより小さいと、光の波長に比して著しく小さいために充分な低光沢性が発現されないことがある。また、平均粒子径が５０μｍよりも大きいと、低光沢層の層厚の増大を招くことがあり、結果として光反射フィルム全体の厚膜化につながり、好ましくないことがある。また、細孔容積は、０．２〜４ｍｌ/ｇであることが好ましく、より好ましくは０．４〜３ｍｌ/ｇであり、さらに好ましくは０．８〜２ｍｌ/ｇである。一方、平均細孔径は、１〜５０ｎｍであることが好ましく、より好ましくは３〜３５ｎｍであり、さらに好ましくは５〜２５ｎｍである。細孔容積や平均細孔径をかかる範囲内とすることにより、細孔内においても、光がさらに散乱されるためか、より高い低光沢性を発現させることができる。一方、上記範囲外の場合は、充分な低光沢性が発現されないことや、粘度が高くなり過ぎて塗布性に欠けるなどの不都合が起こることがある。
【００４２】
アクリル樹脂とシリコーン樹脂の平均粒子径（レーザー法）は、低光沢性発現の点から、０．１〜５０μｍ程度であることが好ましく、さらに好ましくは１〜１０μｍである。平均粒子径が０．１μｍより小さいと、光の波長に比して著しく小さいために十分な低光沢性が発現されないことがある。また、平均粒子径が５０μｍよりも大きいと、低光沢層の層厚の増大を招くことがあり、結果として光反射フィルム全体の厚膜化につながり、好ましくないことがある。なお、アクリル樹脂はホモポリマーであっても良いし、コポリマーであっても良い。コポリマーとすることにより屈折率を制御することが可能である。屈折率を変化させることにより、より大きな低光沢性を発現させることができる場合がある。屈折率は、１．４〜１．６程度が好ましく、特に他の粒子と混合する場合は、低光沢性発現の点から、屈折率差が０．０２以上となるように調節することが好ましい。粒子の屈折率を１．４未満もしくは１．６より大としようとすると、特殊な官能基の導入が必要となり、コストや物質安定性の点で不利となることがある。
【００４３】
なお、塗布の手段としては、例えば、グラビアコート、ロールコート、スピンコート、リバースコート、バーコート、スクリーンコート、ブレードコート、エアーナイフコートおよびディッピングなどの方法を用いることができる。また、塗布後に低光沢層を硬化する場合、その硬化方法は、公知の方法をとりうる。例えば、熱硬化、あるいは紫外線、電子線および放射線などの活性線を用いる方法、さらにはこれらの組み合わせによる方法などが適用できる。このとき、架橋剤などの硬化剤を併用することが好ましい。また、低光沢層を設けるタイミングとしては、光反射層製造時に塗布（インラインコーティング）してもよいし、結晶配向完了後の光反射層上に塗布（オフラインコーティング）してもよい。
【００４４】
また、塗液中には、本発明の効果を阻害しない範囲内で、各種添加物、例えば、架橋剤、耐熱安定剤、耐酸化安定剤、紫外線吸収剤、有機の滑剤、有機、無機の微粒子、充填剤、耐光剤、帯電防止剤、核剤、染料、分散剤およびカップリンブ剤などが添加されていてもよい。
【００４５】
また、本発明の光反射フィルムは、光反射率が８０％以上あることが必要である。光反射率は、より好ましくは８５％以上であり、さらに好ましくは９０％以上である。光反射率が高い程、バックライトの正面輝度は高くなるためである。光反射率が８０％未満の場合は、面光源に組み込んだ場合に、輝度特性に乏しくなることがある。なお、上限は特に規定されるものでないが、色調の点から１５０％以下であることが好ましい。
【００４６】
上述した低光沢層を設けることによっても、光反射率を８０％以上とすることは可能であるが、より高い光反射率を達成するために、本発明の光反射フィルムは、以下に述べるような光反射層を有することが好ましい。ここで、光反射層とは、それ自体の光反射率が６０％以上ある層を指す。尚、光反射層の光反射率は８０％以上であることが好ましく、さらに好ましくは９０％以上である。高い光反射率を有する光反射層を用いることにより、光反射フィルム全体の光反射率を高くすることができる。
【００４７】
かかる光反射層を設けることによって、光反射フィルムの光反射率８５％以上を達成することができる。また、該光反射層上の少なくとも一方の側に上述した低光沢層を設けることにより、２０°鏡面光沢度、６０°鏡面光沢度、および８５°鏡面光沢度を１０以下さらには７以下とすることも併せて可能とすることもできる。光反射層の存在が、低光沢性に寄与する明確な理由は不明であるが、（i）光反射層も一定の光拡散性を有しており、かかる光拡散性が低光沢性に寄与するため（ii）光反射層が後述するように熱可塑性樹脂から構成されることが多いため、上述した低光沢層を均一かつ密着性良く設けることができ、低光沢層による低光沢性能が十分に発現されることなどが主な理由と考えられる。
【００４８】
本発明において、光反射層として好適に用いられる具体例としては、（イ）多量の微細気泡を有する層、（ロ）アルミや銀などから構成される金属板、（ハ）フィルムの表面等への金属蒸着層、および（ニ）異なる屈折率を有する透明樹脂層が交互に多層積層されている層などが挙げられる。
【００４９】
本発明の光反射フィルムでは、中でも上記の（イ）の手法を好適に用いることができる。微細な気泡は光反射性に優れることから、微細な気泡を有する層を設けることにより、光反射フィルムの光反射性を飛躍的に向上させることができ、バックライトの輝度特性をより大とすることができる。
【００５０】
多量の微細気泡を有する光反射層の形成法としては、例えば、
(1) 光反射層内部にボイド核剤を含有せしめ、それを少なくとも一方向に延伸することにより内部に微細な気泡（ボイド）を生成させる方法、
(2) 炭酸ガスなどの気体を注入して押出発泡させることにより、内部に気泡を形成させる方法、
(3) 二成分以上のポリマー、有機物、もしくは無機物を混合し、溶融押出しした後、溶媒抽出により、少なくても一成分を溶解させることより、内部に気泡を形成させる方法、および
(4) 中空粒子を添加し、溶融押出しすることによって、気泡を形成させる方法、
などが挙げられる。
【００５１】
ここで、フィルム内部の気泡の形状は、フィルム面方向に対して伸長されている楕円状、すなわち、扁平形状であることが光反射性の点から望ましい。気泡の形状を扁平にすることで、フィルム厚み方向に多数の気泡を形成させることが可能となり、光反射性を飛躍的に向上させることができるためである。さらに、フィルム内部の気泡は各々が独立していることが、光反射性およびバックライト輝度特性の点より好ましい。
【００５２】
従って、本発明においては、微細な独立扁平気泡を数多く形成させることできる上記(1)の手法を用いることが特に好ましい態様である。上記(1)の手法は延伸中に光反射フィルムを構成する樹脂成分とボイド核剤の界面で剥離が起こることを利用して、扁平気泡（ボイド）を生成させる手法である。
【００５３】
さらに、当該手法では、（i）二軸延伸することによって、気泡占有体積を増大させ、厚み当りの気泡数を増大させること、（ii）膜厚を増大させること、および（iii）以下の述べるボイド核剤の添加量を増大させることの少なくとも一つ以上の処置を取ることにより、光反射率を９０％以上とすることができる。ここで、光反射率９０％以上を達成するために必要な上記の（ii）や（iii）の措置における具体的な膜厚やボイド核剤の添加量は、マトリックス樹脂およびボイド核剤の種類や延伸条件等によっても異なるため、一義的に示すことはできないが、一般的に膜厚であれば１００μｍ以上、ボイド核剤の添加量であれば１０重量％以上とすることにより達成することができる。
【００５４】
以下、上記(1)の手法で好適に用いることができる樹脂成分およびボイド核剤について、詳述する。まず、光反射層を構成する主たる樹脂は特に限定されるものではないが、可視光領域に吸収を有しないものが好ましい。また、当該手法ではフィルム内部の気泡と樹脂との気固界面にて光を反射させることにより、光反射性を発現させるため、固相を形成する樹脂成分の屈折率は、気相の屈折率との差が大であることが好ましい。屈折率差が小であると、気固界面での反射があまり起こらず、結果として所望の光反射効果が得られない。気体および真空の屈折率は実質１．０であることから、実質的に有効な光反射性を得るためには、樹脂成分の屈折率は１．４以上であることが好ましく、より好ましくは１．５以上である。かかる条件を満たす樹脂の例としては、例えば、ポリオレフィンやポリエステル等が挙げられる。中でも、寸法安定性、機械特性およびハンドリング特性（取扱い性）が良好でかつ高い屈折率を有する樹脂として、芳香族ポリエステルが好適に用いられる。
【００５５】
芳香族ポリエステルの中でも、製膜性が良好なポリエチレンテレフタレート（以下、ＰＥＴと略称する）、ポリエチレン−２，６−ナフタレンジカルボキシレート、ポリプロピレンテレフタレート、ポリブチレンテレフタレート、およびポリ−１，４−シクロヘキシレンジメチレンテレフタレートなどが好ましく用いられる。さらに、これらの中でもＰＥＴ樹脂は、安価かつ入手容易であることから、最も好ましく用いることができる。
【００５６】
これらのポリエステルは、ホモポリマーであってもコポリマーであってもよいが、好ましくはホモポリマーである。コポリマーの場合の共重合成分としては、芳香族ジカルボン酸、脂肪族ジカルボン酸、脂環族ジカルボン酸および炭素数２〜１５のジオール成分を挙げることができ、これらの例としては、例えば、イソフタル酸、アジピン酸、セバシン酸、フタル酸、スルホン酸塩基含有イソフタル酸、およびこれらのエステル形成性化合物、ジエチレングリコール、トリエチレングリコール、ネオペンチルグリコール、および分子量４００〜２万のポリアルキレングリコールなどを挙げることができる。
【００５７】
これらのポリエステル樹脂中には、本発明の効果を阻害しない範囲内で、各種添加物、例えば、蛍光増白剤、架橋剤、耐熱安定剤、耐酸化安定剤、紫外線吸収剤、有機の滑剤、有機、無機の微粒子、充填剤、耐光剤、帯電防止剤、核剤、染料、分散剤およびカップリンブ剤などが添加されていてもよい。
【００５８】
次に、気泡を形成するために添加されるボイド核剤について述べる。ボイド核剤は、光反射層を構成する主たる樹脂と同一ではなく、かつ当該樹脂成分中に粒子状に分散し得るものであればよく、例えば、無機微粒子、有機微粒子および各種熱可塑性樹脂などが挙げられる。
【００５９】
ボイド核剤は、それ自体を核として気泡を形成し得るものが好ましく、例えば、炭酸カルシウム、炭酸マグネシウム、炭酸亜鉛、酸化チタン（アナターゼ型、ルチル型）、酸化亜鉛、硫酸バリウム、硫化亜鉛、塩基性炭酸鉛、雲母チタン、酸化アンチモン、酸化マグネシウム、リン酸カルシウム、シリカ、アルミナ、マイカ、タルク、カオリン、ポリエチレン、ポリプロピレン、ポリブテン、ポリメチルペンテンなどのポリオレフィン樹脂、ポリスチレン樹脂、ポリアクリレート樹脂、ポリカーボネート樹脂、ポリアクリロニトリル樹脂、ポリフェニレンスルフィド樹脂、およびフッ素樹脂などが好適に用いられる。
【００６０】
特に、光反射層を構成する主たる樹脂に芳香族ポリエステルを用いた場合は、気泡生成能の点から、ボイド核剤として、炭酸カルシウム、硫酸バリウム、ポリプロピレン、ポリスチレンおよびポリメチルペンテンなどを用いることが好ましい。さらに、樹脂にＰＥＴを用いる場合は、硫酸バリウムやポリメチルペンテンなどを好適に用いることができる。
【００６１】
ボイド核剤は、単一の成分であってもよいが、２種類以上の成分を用いてもよい。
【００６２】
また、かかる方法で形成される光反射層の少なくとも片面に、他の樹脂層を共押出などの方法によって、積層しても良い。かかる樹脂層を積層することにより、表面平滑性および機械的強度をフィルムに付与することができる。なお、かかる熱可塑性樹脂層にも粒子、各種成分を加えたり、微細な扁平気泡を内包せしめてもよい。
【００６３】
さらに、本発明の効果が失われない範囲で、光反射層の表面に、易接着性や帯電防止性等を付与するために、各種塗液を塗布したり、耐衝撃性を高めるためにハードコート層などを設けても良い。
【００６４】
また、ボイド核剤や低光沢性粒子に無機粒子を用いる場合、光反射フィルム中の無機粒子の含有量は１０重量％以上７０重量％以下であることが好ましい。より好ましくは２５％〜６５％、さらに好ましくは４０％〜６０％である。無機粒子含有量をかかる範囲にすることにより、光反射率をより高くしたり、光沢度をより低くすることが可能となる。一方、無機粒子含有量が１０％未満の場合には充分な反射特性や低光沢性を有しないことがあり、７０％を超える場合は、製膜中に破れが頻発するなど生産性に劣ることがある。尚、無機粒子の含有量はＪＩＳ  Ｋ７２５０−２（２００２）に記載の“充てん材料”の灰分測定に準じて行うことによって求めることができる。
【００６５】
また、電磁波遮蔽性や折り曲げ加工性付与などの目的で、フィルムの一方の表面に各種紙類、各種プラスチック類、アルミニウムおよび銀などを貼り合わせや金属蒸着などの手法によって加えてもよい。
【００６６】
光反射フィルムとは、前述したように光反射のために面光源に組込まれる板状材であって、具体的には、液晶画面用のエッジライトの反射板、直下型ライトの面光源の反射板、および冷陰極線管の周囲のリフレクター等に用いられるものである。このような用途に本発明の光反射フィルムに用いる場合、画面の色調の点で反射板は白色度が高い方が好ましく、また、黄味より青みがかった色目の方が好ましい。この点を考慮して光反射フィルム中に蛍光増白剤を添加することも好ましい態様の一つである。蛍光増白剤としては市販のものを適宜使用すればよく、例えば、“ユビテック”（登録商標）（チバガイギ−社製）、ＯＢ−１（イーストマン社製）、ＴＢＯ（住友精化社製）、“ケイコール”（登録商標）（日本曹達社製）、“カヤライト”（日本化薬社製）、および“リューコプア”（登録商標）ＥＧＭ（クライアントジャパン社製）などを用いることができる。
【００６７】
本発明の光反射フィルムのみかけの比重は、０．１以上１．５未満であることが好ましい。比重は、さらに好ましくは０．３以上１．３未満である。比重が０．１未満の場合にはフィルムとしての機械的強度が不十分であったり、折れやすく取り扱い性に劣るなどの問題が生じる場合がある。一方、比重が１．５を超える場合には、光反射層中の気相の占有率が低すぎて光反射率が低下し、輝度が不十分になることがある。
【００６８】
本発明における光反射フィルムの厚みは、１０〜２０００μｍが好ましく、２０〜１０００μｍがより好ましく、さらに好ましくは３０〜５００μｍである。厚みが１０μｍ未満の場合、フィルムの平坦性を確保することが困難となり、面光源として用いた際に、明るさにムラが生じやすい。一方、厚みが２０００μｍより厚い場合、光反射フィルムとして液晶ディスプレイなどに用いた場合、厚みが大きくなりすぎることがある。
【００６９】
本発明においてフィルムとは特定の性能や構成を有するものや、特定の形状を指し示すものではないが、一般概念としては「厚みの薄い平面体」が挙げられる。ここで、厚みの程度については一義的に特定されるものではないが、上述した光反射フィルムの厚みの範囲内、即ち２０００μｍ以下の平面体であれば、それはフィルムに含まれる。
【００７０】
次に、本発明の光反射フィルムの製造方法について、その一例を説明するが、本発明はかかる例に限定されるものではない。
【００７１】
主押し出し機、副押し出し機を有する複合製膜装置において、必要に応じて十分な真空乾燥を行った光反射層を構成する主たる樹脂成分のチップとボイド核剤を混合したものを、加熱された主押し出し機に供給する。ボイド核剤の添加は、事前に均一に溶融混練して配合させて作製されたマスターチップを用いても、もしくは直接混練押し出し機に供給するなどしてもよい。また、フィルム強度を付与する熱可塑性樹脂層を積層するために、必要に応じて十分な真空乾燥を行った熱可塑性樹脂のチップ、無機粒子および蛍光増白剤を加熱された副押し出し機に供給する。
【００７２】
このようにして各押し出し機に原料を供給し、Ｔダイ複合口金内で主押し出し機のポリマーの片面に副押し出し機のポリマーが来るように積層（Ａ層／Ｂ層もしくはＡ層／Ｂ層／Ａ層）してシート状に共押し出し成形し、溶融積層シートを得る。図１は、フィルムの積層構造を例示説明するための断面図であり、図２は、フィルムの他の積層構造を例示説明するための断面図である。図１においては、厚み方向に、異なるＡ層１とＢ層２が積層されており、図２においては、同様にＡ層１とＢ層２とＡ層１が積層されている。このような積層構造のフィルムは、共押し出し等によって製造することができる。
【００７３】
この溶融積層シートを、冷却されたドラム上で密着冷却固定化し、未延伸積層フィルムを作製する。この時、均一なフィルムを得るために静電気を印加してドラムに密着させることが望ましい。その後、必要により延伸工程、熱処理工程等を経て目的の光反射フィルムを得る。
【００７４】
延伸の方法は特に問われないが、長手方向の延伸と巾方向の延伸を分離して行う逐次二軸延伸法や長手方向の延伸と巾方向の延伸を同時に行う同時二軸延伸法がある。逐次二軸延伸の方法としては、例えば、上記の未延伸積層フィルムを加熱したロール群に導き、長手方向（縦方向、すなわちフィルムの進行方向）に延伸し、次いで冷却ロール群で冷却する。続いて、長手方向に延伸したフィルムの両端をクリップで把持しながら加熱されたテンターに導き、長手方向に垂直な方向（横方向あるいは幅方向）に延伸を行うことができる。
【００７５】
同時二軸延伸の方法としては、例えば、上記の未延伸積層フィルムの両端をクリップで把持しながら加熱されたテンターに導き、巾方向に延伸を行うと同時にクリップ走行速度を加速していくことで、長手方向の延伸を同時に行う方法がある。この同時二軸延伸法は、フィルムが加熱されたロールに接触することがないため、フィルム表面に光学的な欠点となるキズが入らないという利点を有する。
【００７６】
このようして得られた二軸延伸積層フィルムに、平面安定性と寸法安定性を付与するため、引き続いてテンター内で熱処理（熱固定）を行い、均一に徐冷後、室温付近まで冷却した後、巻き取ることにより、微細な気泡を有するフィルム（光反射層）を得ることができる。
【００７７】
次に、凝集シリカ、アクリル樹脂および適当なバインダー成分を、適当な溶剤中に分散させる。ここで、本発明の光反射フィルムとする第一の方法として、凝集シリカの平均粒子径は、５〜１０μｍ程度であることが好ましい。かかる範囲の粒子を用いると、可視光線を効率良く散乱させることができるためか、２０°鏡面光沢度、６０°鏡面光沢度、および８５°鏡面光沢度をより低くすることができる。また、かかる場合アクリル樹脂の平均粒子径は、２〜４μｍ程度とすることが好ましい。平均粒子径に差を付けることによって、種々の散乱現象が起き、可視光線をさらに効率良く散乱させることができるためか、２０°鏡面光沢度、６０°鏡面光沢度、および８５°鏡面光沢度をさらに低くすることができるためである。
【００７８】
また、本発明の光反射フィルムとする第二の方法として、凝集シリカの細孔容積が１〜１．５程度であり、かつ平均細孔径が１０〜２５ｎｍであることが好ましい。細孔容積および平均細孔径をかかる範囲とすると、細孔部でも可視光がさらに散乱されるためか、２０°鏡面光沢度、６０°鏡面光沢度、および８５°鏡面光沢度をより低くすることができる。
【００７９】
また、本発明の光反射フィルムとする第三の方法として、屈折率が１．５未満のアクリルコポリマー樹脂を用いることが好ましい。かかる屈折率の樹脂を用いることにより、シリカ粒子との屈折率差が０．０４程度となり、異種粒子間での散乱がより強くなるためか、２０°鏡面光沢度、６０°鏡面光沢度、および８５°鏡面光沢度をより低くすることができる。
【００８０】
さらに、本発明の光反射フィルムとする第四の方法として、凝集シリカとアクリル樹脂の総添加量はバインダーの固形分１００重量部に対して８６重量部以上とし、かつ、凝集シリカとアクリル樹脂の添加比は１：１であることが好ましい。添加量等をかかる範囲にすることにより、良好な塗布性を維持しつつ、低光沢性を発現させることができる。
【００８１】
この溶剤を、上記で巻き取ったフィルム上に塗布する。塗液を乾燥すると、２０°鏡面光沢度、６０°鏡面光沢度および８５°鏡面光沢度の和が３０以下であり、かつ２０°鏡面光沢度、６０°鏡面光沢度および８５°鏡面光沢度の何れもが２０以下であり、かつ光反射率が８０％以上である光反射フィルムを得ることができる。
【００８２】
特に、上記方法で光反射層を設け、さらに上述した“本発明の光反射フィルムとする第一、第二、第三、第四の方法”を採用した低光沢層を設けることにより、０°鏡面光沢度、６０°鏡面光沢度および８５°鏡面光沢度が５以下である光反射フィルムを得ることが可能となる。
【００８３】
［特性の測定方法および評価方法］
以下の各測定は、室温下（２０℃〜３０℃）で、高湿条件下（相対湿度８０％以上）を避け、大気圧下、かつ大気中で行うものとする。
【００８４】
（１）２０°鏡面光沢度、６０°鏡面光沢度、８５°鏡面光沢度
光沢度はスガ試験機（株）製のハンディ型光沢度計Ｎｏ．ＣＧ１４５０およびスガ試験機（株）製のデジタル変角光沢計ＵＧＶ−５Ｄを用いて測定する。鏡面光沢度はより低い数値を採用するものとする。以下、各測定機の測定条件を記す。
【００８５】
（Ａ）スガ試験機（株）製のハンディ型光沢度計Ｎｏ．ＣＧ１４５０を用いて、２０°鏡面光沢度、６０°鏡面光沢度、および８５°鏡面光沢度を測定した。測定は、当該測定機に添付の標準板で標準合わせをした後、測定を行い、２０°鏡面光沢度、６０°鏡面光沢度、および８５°鏡面光沢度のそれぞれの値を読み取った。測定は平坦な机上で行うものとし、測定フィルムを測定機の間には隙間を生じさせないものとする。また、非測定面側に、即ち、測定フィルムの下側にはケンラン黒紙を敷設するものとする。
【００８６】
（Ｂ）スガ試験機（株）製のデジタル変角光沢計ＵＧＶ−５Ｄを用いて、ＪＩＳ  Ｚ８７４１に準拠して、２０°鏡面光沢度、６０°鏡面光沢度、および８５°鏡面光沢度を測定した。
【００８７】
（２）光反射フィルムの光反射率、光反射層の光反射率
分光光度計Ｕ−３４１０（（株）日立製作所）に、φ６０積分球１３０−０６３２（（株）日立製作所）および１０°傾斜スペーサーを取りつけた状態で５６０ｎｍの光反射率を求めた。なお、光反射率は光反射フィルムの両面について求め、より高い数値を当該光反射フィルムの光反射率とする。標準白色板には（株）日立計測器サービス製の部品番号２１０−０７４０を用いた。光反射層の光反射率についても同様に求めた。
【００８８】
（３）バックライト正面輝度
評価用に用意した直管一灯型サイドライト式バックライト（対角線３５．８ｃｍ（１４．１インチ型））を用い、低光沢面が観察者方向となるように光反射フィルムを組み込んだ。ここで、バックライト上にはバックライトに添付の光拡散シート、プリズムシートおよび偏光分離のシートが搭載されている。測定は、点灯１時間後の正面輝度を求めることによって行った。輝度はトプコン社製のＢＭ−７を用いて正面輝度を測定した。また、測定点は以下のようにして決定した。バックライト面の長辺の一方の辺を辺方向に３等分し、各等分点から該長辺に対して垂直に対峙するもう一方の長辺へ直線を引く。次いで、短辺についても同様に直線を引く。すると、長辺から引いた直線と短辺から引いた直線の交点が４つ存在することになる。測定はかかる４つの交点上で行い、輝度の単純平均を求め、バックライト正面輝度とした。
【００８９】
（４）輝度ムラ
輝度ムラは以下のとおり測定した。まず、バックライトに低光沢面が観察者方向となるように光反射フィルムを組み込む。使用したバックライトは評価用に用意した対角線５０．８ｃｍ（２０インチ型）の直下型バックライトである。当該バックライトは長辺に対して平行に直径２ｍｍの蛍光管が１２本、等間隔に並んでいるものである。なお、蛍光管とそれに隣接する蛍光管の平均距離は２６ｍｍ、蛍光管と光反射フィルムの平均距離は３ｍｍである。バックライトに光拡散板を搭載し、バックライト点灯から１時間経過後に、目視により輝度ムラを判定した。判定基準は、輝度ムラが全く見られないものを◎とし、僅かに見られるものを○とし、若干見られるものを△とし、そしてはっきり見られるものを×とした。
【００９０】
以下、本発明を下記の実施例を用いて説明するが、本発明は特にこれらに限定されるものではない。
【００９１】
（実施例１）
押出し機にポリエチレンテレフタレート（ＰＥＴ）（ＩＶ＝０．６５ものを用いた。以下ＰＥＴについては同様のＩＶのものを用いた）のみを供給し、所定の方法により鏡面のキャストドラム上で冷却して単層シートを作製した。この単層シートを、温度８５℃で長手方向に３．１倍に延伸し、続いてテンターにて９５℃の温度の予熱ゾーンを通して１０５℃で巾方向に３．５倍に延伸した。さらに２２５℃の温度にて３０秒間熱処理し、膜厚１８８μｍの透明フィルムを得た。かかる単層透明フィルムの一方の表面に、下記組成の塗剤を、乾燥後の厚みが５μｍとなるように塗布した。塗布後、１２０℃の温度で２分間乾燥することにより、単層透明層に低光沢層が形成された光反射フィルムを得た。
【００９２】
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：１．７重量部
低光沢性粒子２（球状アクリル粒子）；ラブコロールＲＣ２３０（ＳＭ）（登録商標）（大日精化工業（株）製）平均粒子径３μｍ、屈折率１．４９：１．７重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ３．２、９．２、６．１であり、デジタル変角光沢計ＵＧＶ−５Ｄを用いた場合はそれぞれ２．８、８．８、５．９であり、光反射率は８２％であり、正面輝度は１４８０ｃｄ／ｍ2であり、輝度ムラは○であった。このように、本発明の光反射フィルムは、一定の正面輝度を有しかつ良好なび輝度ムラ改善性を示し、実用的な光反射フィルムが得られた。
【００９３】
（実施例２）
塗剤の乾燥後の厚みが８μｍとなるように塗布したこと以外は、実施例１と同様に作成し、単層透明層に低光沢層が形成された光反射フィルムを得た。得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ３．３、９．７、５．５であり、デジタル変角光沢計ＵＧＶ−５Ｄを用いた場合はそれぞれ３．０、７．７、５．２であり、光反射率は８７％であり、正面輝度は１５４０ｃｄ／ｍ2であり、輝度ムラは○であった。このように、本発明の光反射フィルムは、高い正面輝度特性および輝度ムラ改善性を示し、実用性に優れた光反射フィルムが得られた。
【００９４】
（実施例３）
光反射層として、厚み０．５ｍｍのステンレス板を用い、一方の表面に下記組成の塗剤を乾燥後の厚みが５μｍとなるように塗布した。塗布後、１２０℃の温度で２分間乾燥することにより、光反射層上に低光沢層を形成し、光反射フィルムを得た。尚、光反射層の光反射率は７２％であった。
【００９５】
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：１．７重量部
低光沢性粒子２（球状アクリル粒子）；ラブコロールＲＣ２３０（ＳＭ）（登録商標）（大日精化工業（株）製）平均粒子径３μｍ、屈折率１．４９：１．７重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ３．１、８．８、６．５であり、デジタル変角光沢計ＵＧＶ−５Ｄを用いた場合はそれぞれ２．６、８．１、６．２であり、光反射率は９３％であり、正面輝度は１６５０ｃｄ／ｍ2であり、輝度ムラは○であった。このように、本発明の光反射フィルムは高い正面輝度特性および輝度ムラ改善性を示し、実用性に優れた光反射フィルムが得られた。
【００９６】
（実施例４）
主押出し機に、光反射層を構成する主たる樹脂成分としてPETを８９重量％、ボイド核剤としてポリメチルペンテンを１０重量％、分散剤としてポリエチレングリコールを１重量％混合したペレットを供給し、また、主押出し機とは別に副押出し機を用い、この副押出し機に、ポリエチレンテレフタレート（ＰＥＴ）を８６重量％、炭酸カルシウムを１４重量％を混合したペレットを供給し、所定の方法により、主押出し機に供給した成分層の両側表層に副押出し機に供給した成分層を有するよう溶融３層積層共押出しを行い、静電印加法により鏡面のキャストドラム上で冷却して３層積層シートを作成した。この積層シートを温度８７℃で長手方向に３．２倍に延伸し、続いてテンターにて９５℃の予熱ゾーンを通して１１０℃で巾方向に３．４倍に延伸した。さらに２２２℃の温度にて３０秒間熱処理し、膜厚２００μｍの積層フィルムからなる微細な気泡を多量に含む光反射層を得た。かかる光反射層の一方の表面に以下の塗剤を乾燥後の厚みが５μｍとなるように塗布した。塗布後、１２０℃の温度で２分間乾燥することにより、光反射層に低光沢層が形成された光反射フィルムを得た。尚、光反射層の光反射率は９５％であった。
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：３．５重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ２．１、４．０、９．８であり、デジタル変角光沢計ＵＧＶ−５Ｄを用いた場合はそれぞれ１．８、３．９、９．３であり、光反射率は９６％であり、正面輝度は１７００ｃｄ／ｍ2であり、輝度ムラは○であった。このように、本発明の光反射フィルムは高い正面輝度特性および輝度ムラ改善性を示し、実用性に優れた光反射フィルムが得られた。
【００９７】
（実施例５）
実施例４で得られた積層フィルムからなる光反射層に、実施例１で示した塗剤を乾燥後の厚みが５μｍとなるように塗布した。塗布後、１２０℃の温度で２分間乾燥することにより、光反射層上に低光沢層を形成し、光反射フィルムを得た。
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ３．５、７．０、７．０であり、デジタル変角光沢計ＵＧＶ−５Ｄを用いた場合はそれぞれ２．８、６．４、６．３であり、光反射率は９７％であり、正面輝度は１８２０ｃｄ／ｍ2であり、輝度ムラは○であった。このように、本発明の光反射フィルムは高い正面輝度特性および輝度ムラ改善性を示し、実用性に優れた光反射フィルムが得られた。
【００９８】
（実施例６）
実施例４で得られた積層フィルムからなる光反射層に、以下の塗剤を乾燥後の厚みが５μｍとなるように塗布した。塗布後、１２０℃の温度で２分間乾燥することにより、光反射層上に低光沢層を形成し、光反射フィルムを得た。
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：２．０重量部
低光沢性粒子２（球状アクリル粒子）；ラブコロールＲＣ２３０（ＳＭ）（登録商標）（大日精化工業（株）製）平均粒子径３μｍ、屈折率１．４９：２．０重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ２．１、５．０、５．７であり、デジタル変角光沢計ＵＧＶ−５Ｄを用いた場合はそれぞれ１．８、４．４、５．１であり、光反射率は９７％であり、正面輝度は１８９０ｃｄ／ｍ2であり、輝度ムラは◎であった。このように、本発明の光反射フィルムは高い正面輝度特性および輝度ムラ改善性を示し、実用性に優れた光反射フィルムが得られた。
【００９９】
（実施例７）
実施例４で得られた積層フィルムからなる光反射層に、以下の塗剤を乾燥後の厚みが５μｍとなるように塗布した。塗布後、１２０℃の温度で２分間乾燥することにより、光反射層上に低光沢層を形成し、光反射フィルムを得た。
【０１００】
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：２．０重量部
低光沢性粒子２（球状アクリル粒子）；ラブコロールＲＣ０３０（１０ＭＤ）（登録商標）（大日精化工業（株）製）平均粒子径９μｍ、屈折率１．５６：２．０重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ２．１、５．５、２．７であり、デジタル変角光沢計ＵＧＶ−５Ｄを用いた場合はそれぞれ１．２、５．３、１．８であり、光反射率は９７％であり、正面輝度は１９１０ｃｄ／ｍ2であり、輝度ムラは◎であった。このように、本発明の光反射フィルムは高い正面輝度特性および輝度ムラ改善性を示し、実用性に優れた光反射フィルムが得られた。
【０１０１】
（実施例８）
実施例４で得られた積層フィルムからなる光反射層に、以下の塗剤を乾燥後の厚みが５μｍとなるように塗布した。塗布後、１２０℃で２分間乾燥することにより、光反射層上に低光沢層を形成し、光反射フィルムを得た。
【０１０２】
（低光沢層形成塗剤）
バインダー；ユーダブルＵＶＧ１３（登録商標）（固形分４０％、日本触媒（株）製）：１０重量部
硬化剤；スミジュールＮ３２００（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：２．０重量部
低光沢性粒子２（コンペイ糖形状粒子）；シリコーンレジンパウダーＭＳＰ−Ｋ０５０（日興リカ（株）製）平均粒子径５μｍ、屈折率１．４５：２．０重量部
溶剤；トルエン：１２重量部
得られた光反射フィルムの２０°鏡面光沢度、６０°鏡面光沢度、および８５°鏡面光沢度はハンディ型光沢度計Ｎｏ．ＣＧ１４５０を用いた場合はそれぞれ２．１、５．０、３．８、
デジタル変角光沢計ＵＧＶ−５Ｄを用いた場合はそれぞれ１．７、４．５、３．１、光反射率は９６％、正面輝度は１９５０ｃｄ／ｍ2、輝度ムラは◎であった。このように、本発明の光反射フィルムは非常に高い正面輝度特性および輝度ムラ改善性を示し、実用性に優れた光反射フィルムが得られた。
【０１０３】
（実施例９）
実施例４で得られた積層フィルムからなる光反射層に、以下の塗剤を乾燥後の厚みが５μｍとなるように塗布した。塗布後、１２０℃の温度で２分間乾燥することにより、光反射層上に低光沢層を形成し、光反射フィルムを得た。
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：２．０重量部
低光沢性粒子２（球状アクリル粒子）；ラブコロールＲＣ２３０（ＳＭ）（登録商標）（大日精化工業（株）製）平均粒子径３μｍ、屈折率１．５６：２．０重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ２．０、４．５、２．５であり、デジタル変角光沢計ＵＧＶ−５Ｄを用いた場合はそれぞれ１．５、３．９、１．８であり、光反射率は９７％であり、正面輝度は１９６０ｃｄ／ｍ2であり、輝度ムラは◎であった。このように、本発明の光反射フィルムは非常に高い正面輝度特性および輝度ムラ改善性を示し、実用性に優れた光反射フィルムが得られた。
【０１０４】
（実施例１０）
主押出し機に、光反射層を構成する主たる樹脂成分としてＰＥＴを４５重量％、ボイド核剤として硫酸バリウム（平均粒径０．７μｍ）を５５重量％混合したペレットを供給し、また、主押出し機とは別に副押出し機を用い、この副押出し機に、ＰＥＴペレットのみを供給し、所定の方法により、主押出し機に供給した成分層の両側表層に副押出し機に供給した成分層を有するよう溶融３層積層共押出しを行い、静電印加法により鏡面のキャストドラム上で冷却して３層積層シートを作成した。この積層シートを温度８６℃で長手方向に３．０倍に延伸し、続いてテンターにて１００℃の温度の予熱ゾーンを通して１１０℃の温度で巾方向に３．０倍に延伸した。さらに２１５℃の温度にて３０秒間熱処理し、膜厚２００μｍの積層フィルムからなる微細な気泡を多量に含む光反射層を得た。ここで、副押出し機より供給された層の厚みは１０μｍであり、主押出し機より供給された層の厚みは１８０μｍであった。かかる光反射層の一方の表面に、下記の塗剤を乾燥後の厚みが５μｍとなるように塗布した。塗布後、１２０℃の温度で２分間乾燥することにより、光反射層に低光沢層が形成された光反射フィルムを得た。ここで、光反射フィルム中の無機粒子含有量は５０重量％であった。尚、光反射層の光反射率は９７％であった。
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：２．０重量部
低光沢性粒子２（球状アクリル粒子）；ラブコロールＲＣ２３０（ＳＭ）（登録商標）（大日精化工業（株）製）平均粒子径３μｍ、屈折率１．５６：２．０重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ１．９、４．３、および２．３であり、デジタル変角光沢計ＵＧＶ−５Ｄを用いた場合はそれぞれ１．８、３．９、１．４であり、光反射率は９９％であり、正面輝度は２０１０ｃｄ／ｍ2であり、輝度ムラは◎であった。このように、本発明の光反射フィルムは非常に高い正面輝度特性および輝度ムラ改善性を示し、実用性に優れた光反射フィルムが得られた。
【０１０５】
（実施例１１）
実施例１で得られた単層透明フィルムの一方の表面に、以下の塗剤を乾燥後の厚みが５μｍとなるように塗布した。塗布後、１２０℃の温度で２分間乾燥することにより、単層透明層に低光沢層が形成された光反射フィルムを得た。
【０１０６】
（低光沢層形成塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
低光沢性粒子１（凝集シリカ）；サイロホービック１００（登録商標）（富士シリシア（株）製、平均粒子径２．５μｍ、細孔容積１．６０ｍｌ/ｇ、平均細孔径２１ｎｍ）、屈折率１．５４：１．４重量部
低光沢性粒子２（球状アクリル粒子）；ラブコロールＲＣ２３０（ＳＭ）（登録商標）（大日精化工業（株）製）平均粒子径３μｍ、屈折率１．４９：１．４重量部
溶剤；トルエン：１２重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ４．１、１６．８、８．１であり、デジタル変角光沢計ＵＧＶ−５Ｄを用いた場合はそれぞれ３．７、１６．２、７．５であり、光反射率は８５％であり、正面輝度は１４８０ｃｄ／ｍ2であり、輝度ムラは○であった。このように、本発明の光反射フィルムは、一定の正面輝度を有しかつ良好なび輝度ムラ改善性を示し、実用的な光反射フィルムが得られた。
【０１０７】
（比較例１）
実施例４で得られた積層フィルムからなる光反射層に一切の塗剤を塗布せず、光反射フィルムとした。
得られた光反射フィルムの光反射率は９７％であったが、２０°鏡面光沢度、６０°鏡面光沢度、および８５°鏡面光沢度は、ハンディ型光沢度計Ｎｏ．ＣＧ１４５０を用いた場合は
それぞれ５．２、２７．５、７２．５であり、デジタル変角光沢計ＵＧＶ−５Ｄを用いた場合はそれぞれ５．１、２５．５、６８．３であり、正面輝度は１３６０ｃｄ／ｍ2であり、輝度ムラは△であった。
【０１０８】
（比較例２）
実施例４で得られた積層フィルムからなる光反射層に、以下の塗剤を乾燥後の厚みが５μｍとなるように塗布した。塗布後、１２０℃の温度で２分間乾燥することにより、光反射フィルムを得た。
（塗剤）
バインダー；ユーダブルＵＶＧ１３（固形分４０％、日本触媒（株）製）：１０重量部
硬化剤；スミジュールＮ３２００（住化バイエルウレタン（株）製）：０．５重量部
溶剤；トルエン：１０重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ３８．１、１１３．０、１１３．７であり、デジタル変角光沢計ＵＧＶ−５Ｄを用いた場合はそれぞれ３５．５、１０８．２、１０９．１であり、光反射率は９８％であり、正面輝度は１１１０ｃｄ／ｍ2であり、輝度ムラは×であった。
【０１０９】
（比較例３）
実施例４で得られた積層フィルムからなる光反射層の一方の表面に、以下の塗剤を乾燥後の厚みが５μｍとなるように塗布した。塗布後、１２０℃の温度で２分間乾燥することにより、光反射フィルムを得た。
（塗剤）
バインダー；ユーダブルＵＶＧ１３（登録商標）（固形分４０％、日本触媒（株）製）：１０重量部
硬化剤；スミジュールＮ３２００（住化バイエルウレタン（株）製）：０．５重量部
添加粒子（凝集シリカ）；サイロホービック１００（登録商標）（富士シリシア（株）製、平均粒子径２．５μｍ、細孔容積１．６０ｍｌ/ｇ、平均細孔径２１ｎｍ）：２．５重量部
溶剤；トルエン：１１重量部
得られた光反射フィルムの２０°、６０°、８５°鏡面光沢度は、ハンディ型光沢度計Ｎｏ．ＣＧ１４５０を用いた場合はそれぞれ１．７、２．９、２８．８であり、デジタル変角光沢計ＵＧＶ−５Ｄを用いた場合はそれぞれ１．２、２．２、２５．２であり、光反射率は９６％であり、正面輝度は１４３０ｃｄ／ｍ2であり、輝度ムラは△であった。
【０１１０】
（比較例４）
実施例４で得られた積層フィルムからなる光反射層の一方の表面に、以下の塗剤を乾燥後の厚みが５μｍとなるように塗布した。塗布後、１２０℃の温度で２分間乾燥することにより、光反射フィルムを得た。
（塗剤）
バインダー；ユーダブルＵＶＧ１３（登録商標）（固形分４０％、日本触媒（株）製）：１０重量部
硬化剤；スミジュールＮ３２００（登録商標）（住化バイエルウレタン（株）製）：０．５重量部
添加粒子（凝集シリカ）；ラブコロール０３０（Ｆ）（登録商標）（大日精化工業（株）製）平均粒子径２０μｍ：２．０重量部
溶剤；トルエン：１１重量部
得られた光反射フィルムの２０°鏡面光沢度、６０°鏡面光沢度、および８５°鏡面光沢度は、ハンディ型光沢度計Ｎｏ．ＣＧ１４５０を用いた場合はそれぞれ６．４、２０．８、１．９であり、デジタル変角光沢計ＵＧＶ−５Ｄを用いた場合はそれぞれ６．４、２０．６、１．６であり、光反射率は９７％であり、正面輝度は１４７０ｃｄ／ｍ2であり、輝度ムラは△であった。
【０１１１】
（比較例５）
ケンダン黒厚紙の表面を＃２４０の紙やすりで１０回擦り、光反射シートとした。
得られたシートの２０°鏡面光沢度、６０°鏡面光沢度、および８５°鏡面光沢度は、ハンディ型光沢度計Ｎｏ．ＣＧ１４５０を用いた場合はそれぞれ１．３、１．４、１．７であり、デジタル変角光沢計ＵＧＶ−５Ｄを用いた場合はそれぞれ１．２、１．２、１．８であり、光反射率は１．３％であり、正面輝度は３５０ｃｄ／ｍ2であり、輝度ムラは×であった。
【０１１２】
【表１】
2006072347.tif 000002
【産業上の利用可能性】
【０１１３】
本発明の光反射フィルムは、面光源に用いられる他に、受容紙等の印刷用部材やクッション性を必要とする緩衝材などにも応用することができるが、その応用範囲が、これらに限られるものではない。
【図面の簡単な説明】
【０１１４】
【図１】図１は、フィルムの積層構造を例示説明するための断面図である。
【図２】図２は、フィルムの他の積層構造を例示説明するための断面図である。
【符号の説明】
【０１１５】
１：Ａ層
２：Ｂ層
【図１】
2006072347.tif 000003
【図２】
2006072347.tif 000004